(57)【要約】  本発明は、清涼感を与える、コーティングされたセンターフィリングチューインガムおよびその製造方法に関し、さらに詳しくは、ペーストまたは事前に決められたサイズを有する顆粒が充填されたセンター層と、センター層を囲んだガムベース層と、およびガムベース層の外表面を囲んだコーティング層とを有し、センター層を囲んだガムベース層にコーティングする際、温度および湿度範囲を限定することで、センター層の成分がガムベース層に染み込むことを防止でき、また、既存の液状または粉末状のセンター層を有するチューインガムに比べて、より優れた清涼感とクランチ感を提供するチューインガムおよびその製造方法に関する。【選択図】無【特許請求の範囲】
【請求項１】
（ｉ）ペーストまたは直径１０〜１８メッシュ範囲の顆粒が充填されたセンター層と、
（ｉｉ）前記センター層を囲んだガムベース層と、および
（ｉｉｉ）前記ガムベース層の外表面を囲んだコーティング層と、を有する、
コーティングされたセンターフィリングチューインガム。
【請求項２】
（ｉ）前記センター層５．０〜３０．０重量％、（ｉｉ）ガムベース層３０．０〜８０．０重量％および（ｉｉｉ）コーティング層１０．０〜４０．０重量％を有する、
請求項１記載のコーティングされたセンターフィリングチューインガム。
【請求項３】
前記ガムベース層はガムベース１５〜５０重量％、糖アルコールおよび糖類４５〜８０重量％、香味料０．１〜５．０重量％を有する、
請求項２記載のコーティングされたセンターフィリングチューインガム。
【請求項４】
前記糖アルコールはキシリトール、マルチトール、ソルビトール、エリスリトール、イソマルト（ｉｓｏｍａｌｔ）、ラクチトール（ｌａｃｔｉｔｏｌ）、マンニトール、およびそれらの混合物からなる群から選択される、
請求項３記載のコーティングされたセンターフィリングチューインガム。
【請求項５】
前記糖類は砂糖、ブドウ糖、水飴、およびそれらの混合物からなる群から選択される、
請求項３記載のコーティングされたセンターフィリングチューインガム。
【請求項６】
前記センター層はキシリトール６０〜９９重量％、冷却剤０〜０．５重量％、水０．１〜２５重量％、メントール０〜５．０重量％および香味料０〜５．０重量％を有する、
請求項２記載のコーティングされたセンターフィリングチューインガム。
【請求項７】
前記コーティング層は糖アルコール６０〜９５重量％、結着剤０．１〜５．０重量％、水１．０〜３０重量％および香味料０．１〜５．０重量％を有する、
請求項２記載のコーティングされたセンターフィリングチューインガム。
【請求項８】
コーティングされたセンターフィリングチューインガムの製造方法であって、次の工程、すなわち、
（ａ）ガムベース、糖類および糖アルコール類を含むガムベース層組成物を４５〜５５℃に予備加熱されたミキサーで混合し、前記組成物に香味料を添加して、前記組成物と前記香味料を含む混合物をさらに混合することによって混合物を得る工程、
（ｂ）前記混合物を押出機に入れて押出しながら、ペーストまたは顆粒状キシリトール組成物をスクリューでホッパーを通して注入（ｈｏｐｐｅｒｉｎｇ）することによりセンター（中央）に充填できるようにし、成形することによって成形されたガムを得る工程、および
（ｃ）前記成形されたガムを１８〜２５℃、４５〜５０％ＲＨの条件でコーティング層組成物にてコーティングした後、熟成する工程、を具備する、
コーティングされたセンターフィリングチューインガムの製造方法。
【発明の詳細な説明】
【技術分野】
【０００１】
本発明は清涼感を与える、コーティングされたセンターフィリングチューインガムおよびその製造方法に関する。
【背景技術】
【０００２】
従来のチューインガムは砂糖および糖アルコール類、その他の糖類を主体としてガムベース、乳化剤、軟化剤、香味料などのその他食品および食品添加物を少量添加し、予備加熱したミキサーに入れて完全に混合した後、押出して圧延し、２４〜４８時間熟成させて裁断して包装することによって製造される。従来のセンターフィリングガムは、上記材料を混合した後、チューインガム中心部に糖類および有機酸、香味料などを充填して成形し、２４〜４８時間熟成させることによって製造される。
【０００３】
さらに、ＷＯ２００６／０２６２９８（特許文献１）は、チューインガム中心部に液体状態の原料を充填したセンターフィリングチューインガムを開示している。米国特許第４，５１３，０１２号（特許文献２）は、中心部に粉体状態の原料を充填したセンターフィリングチューインガムを開示している。その他の開示されているセンターフィリングチューインガムは、糖類、有機酸、および香味料をチューインガム中心部に充填することによって製造されている。
【０００４】
これらの従来のガムはチューインガムの中心部に充填を容易に行うために結晶性原料を使用し、自由な選択で、清涼感を増加するためにＬ−メントールと組み合わせることによって製造されている。
【０００５】
しかし、これらの結晶性原料は口の中で感じる食感および嗜好性を減少させ、多量に使用したときのメントール特有の風味と苦みのために、Ｌ−メントールの使用もまた非常に制限される。
【０００６】
また、ソルビトール、キシリトールなどの潜熱を有する糖アルコール類などを使用したりもするが、これらの糖アルコール類は比較的高い吸湿性を示し、チューインガムの製造時に重大な問題を引き起こす。
【０００７】
また、従来のチューインガムはセンターフィリングかまたはコーティング層を有しており、各々のガムを別々に噛むことによって両方のガムの特徴を味わうことができた。
【先行技術文献】
【特許文献】
【０００８】
【特許文献１】国際公開第２００６／０２６２９８号パンフレット
【特許文献２】米国特許第４５１３０１２号明細書
【発明の概要】
【発明が解決しようとする課題】
【０００９】
そこで、本発明の発明者は前記のような問題点を解決し、清涼感とクランチ感の両方を与えるチューインガムを開発するために広範な研究を実施した。その結果、センター（中央）層に充填されるペースト状、または事前に決められた直径を有する顆粒状の組成物を準備することによって清涼感が極大化し、ガムベース層の外面にコーティング層を形成する際、温度および湿度の範囲を限定することで、ガムベース層にセンターフィリング用組成物が染み込むことなく適当なクランチ感を付与することを見い出し、本発明を完成するに至った。
【００１０】
従って、本発明は、センター層を満たすペースト状または顆粒状（事前に決められた直径を持つ）の組成物が充填され、コーティング層を有するセンターフィリングチューインガムを提供することにその目的がある。
【００１１】
また、本発明はガムベース層の外面にコーティング層を形成する際、温度および湿度の範囲を限定することを特徴とするチューインガムの製造方法を提供することにまた別の目的がある。
【課題を解決するための手段】
【００１２】
本発明はペーストまたは直径１０〜１８メッシュの範囲の顆粒を含有するセンター層と、前記センター層を囲んだガムベース層および前記ガムベース層の外表面を囲んだコーティング層を有する、コーティングされたセンターフィリングチューインガムに関する。
【００１３】
さらに、本発明はまた、（ａ）ガムベース、糖類および糖アルコール類を含むガムベース層組成物を４５〜５５℃に予備加熱されたミキサーで混合し、前記組成物に香味料を添加して、前記組成物と前記香味料を含む混合物をさらに混合することによって混合物を得る工程、（ｂ）前記混合物を押出機に入れて押出しながら、ペーストまたは顆粒状キシリトール組成物をスクリューでホッパーを通して注入（ｈｏｐｐｅｒｉｎｇ）することによりセンター（中央）に充填できるようにし、成形することによって成形されたガムを得る工程、および（ｃ）前記成形されたガムを１８〜２５℃、４５〜５０％ＲＨの条件でコーティング層組成物にてコーティングした後、熟成する工程、を具備する、コーティングされたセンターフィリングチューインガムの製造方法に関する。
【００１４】
以下、本発明を詳しく説明すると下記の通りである。
【００１５】
本発明は、ペーストまたは事前に決められたサイズを有する顆粒が充填されたセンター層と、センター層を囲んだガムベース層と、およびガムベース層の外表面を囲んだコーティング層とを有し、センター層を囲んだガムベース層にコーティングする際に温度および湿度の範囲を限定することで、ガムベース層にセンター層の成分が染み込むのを防止できるようにし、既存の液状または粉末状のセンター層を有したチューインガムに比べてより優れた清涼感とクランチ感を提供する、チューインガムおよびその製造方法に関する。
【００１６】
以下、本発明のコーティングされたセンターフィリングチューインガムを詳細に説明する。
【００１７】
本発明のコーティングされたセンターフィリングチューインガムはペーストまたは顆粒状のセンター層と、前記センター層を囲んだガムベース層と、および前記ガムベース層の外表面を囲んだコーティング層とを有する。
【００１８】
コーティングされたセンターフィリングチューインガムは、５．０〜３０．０重量％、好ましくは１０〜２５重量％のセンター層と、３０．０〜８０．０重量％、好ましくは５５〜７０重量％のガムベース層と、１０．０〜４０．０重量％、好ましくは１０〜３０重量％のコーティング層と、を有し得る。
【００１９】
前記センター層の含有量が５．０重量％未満の場合、清涼感が十分ではないかもしれない。含有量が３０．０重量％を超過すると、相対的に高い糖アルコールの量のために、ガムがやわらかくなる可能性があり、コーティング工程の間に、センター層が容易に流れ出る可能性がある。
【００２０】
前記ガムベース層の含有量が３０．０重量％未満の場合、ガムとして機能しないかもしれない。含有量が８０．０重量％を超過すると、センター層の充填が不十分なために、清涼感が満足できないかもしれない。
【００２１】
前記コーティング層の含有量が１０．０重量％未満の場合、コーティングの特徴であるクランチ感が減少するかもしれない。含有量が４０．０重量％を超過すると、コーティング層が相対的に厚くなるために、噛む時の感触が満足できないかもしれない。
【００２２】
前記ガムベース層はガムベース１５〜５０重量％、糖アルコールおよび糖類４５〜８０重量％、および香味料０．１〜５．０重量％を有し得る。本発明においては従来のガムベースが使用され得る。特に、センター層がガムベースに容易に染み込まないという点で、重合度が高いポリ酢酸ビニルが好ましい。
【００２３】
前記糖アルコールの例はキシリトール、マルチトール、ソルビトール、エリスリトール、イソマルト（ｉｓｏｍａｌｔ）、ラクチトール（ｌａｃｔｉｔｏｌ）、マンニトール、およびそれらの混合物を含む。前記糖類の例は砂糖、ブドウ糖、水飴、およびそれらの混合物を含む。
【００２４】
前記センター層はキシリトール６０〜９９重量％、冷却剤０〜５．０重量％、水０．１〜２５重量％、メントール０〜５．０重量％、および香味料０〜５．０重量％を有し得る。前記冷却剤の例としてはコハク酸モノメンチル（ｍｏｎｏｍｅｎｔｈｙｌ  ｓｕｃｃｉｎａｔｅ）、１−酢酸メンチル（１−ｍｅｎｔｈｙｌａｃｅｔａｔｅ）およびメントールカルボキサミド（ｍｅｎｔｈｏｌ  ｃａｒｂｏｘａｍｉｄ）を含む。香味料は嗜好により選択され得る。
【００２５】
特に、前記センター層はペースト状または顆粒状を構成する。前記ペースト状センター層は、既存のペーストより含まれる水分は少ない方が好ましい。顆粒状センター層は、直径が１０〜１８メッシュ、好ましくは１２〜１６メッシュの範囲が好ましい。顆粒のサイズが１０メッシュ未満の場合、充填が不充分なため、清涼感が満足できないかもしれない。顆粒のサイズが１８メッシュを超過すると、顆粒の粒度が小さいため、清涼感が満足できないかもしれない。
【００２６】
前記コーティング層は糖アルコール６０〜９５重量％、結着剤０．１〜５．０重量％、水１．０〜３０重量％および香味料０．１〜５．０重量％を有し得る。前記糖アルコールの例はキシリトール、マルチトール、ソルビトール、エリスリトール、イソマルト、ラクチトール、マンニトール、およびそれらの混合物を含む。前記結着剤の例としては、ガム類、好ましくはアラビアガム、およびゼラチンを含む。
【００２７】
以下、本発明の製造方法の各工程の詳細を説明する。
【００２８】
一つの工程では、ガムベース、糖類および糖アルコール類を含むガムベース層組成物を４５〜５５℃に予備加熱されたミキサーで混合し、前記組成物に香味料を添加して、前記組成物と前記香味料を含む混合物をさらに混合することによって混合物が得られる。
【００２９】
香味料は、香味料の光分解を防止するために後から添加される。特に、ガムベースとして比較的高重合度のポリ酢酸ビニルを使用する場合、コーティング工程の間、センター層の流出が減少され得るので、商品の品質を上げることができる。
【００３０】
別の工程では、前記混合物を押出機に入れて押出しながら、ペーストまたは顆粒状キシリトール組成物をスクリューでホッパーを通して注入することによりセンター（中央）に充填できるようにし、成形することによって成形されたガムが得られる。
【００３１】
特に、ガムが金型に付着することを防止するために、液体窒素（−１９６℃）を使用することが好ましい。
【００３２】
さらに別の工程では、前記成形されたガムが１８〜２５℃、４５〜５０％ＲＨの条件でコーティング層組成物にてコーティングされた後、熟成される。
【００３３】
前述した本発明のコーティングされたセンターフィリングチューインガムは既存の液状または粉末状のセンター層を有したチューインガムに比べて、清涼感およびクランチ感の両方の点において優れている。
【００３４】
また、本発明において、センター層を囲んだガムベース層にコーティングする際、その条件を改善、すなわち、温度範囲を１８〜２５℃に、湿度範囲を４０〜５０％ＲＨに限定することで、センター層に充填された成分のガムベース層への染み込みが防止される。
【発明の効果】
【００３５】
上述したように、本発明は、清涼感およびクランチ感の両方を付与するチューインガムを提供する。
【発明を実施するための形態】
【００３６】
本発明を以下の実施例に依拠してより具体的に説明する。ここにおいて、実施例は本発明を例示するのみであり、請求項で請求された発明を限定するものではない。
【００３７】
＜実施例１＞
＜準備例１＞ガムベースマスの製造
下記表１に提示された成分の事前に決められた量を使用してガムベースマス（ｇｕｍ  ｂａｓｅ  ｍａｓｓ）を製造した。香味料を除外した成分を４５〜５５℃に予備加熱したミキサーに入れ、約３０分間完全に混合した後、冷却した。冷却された混合物に香味料を添加してガムベースマスを提供した。
【００３８】
【表１】
2010517560.tif 000002
【００３９】
＜準備例２＞センターフィリング用ペーストの製造
下記表２に提示された成分の事前に決められた量を使用してメントールを二重鍋（ｄｏｕｂｌｅ  ｂｏｉｌｅｒ）で溶解した。冷却剤にエタノールを加えてメントールと冷却剤を混合した。キシリトールに水を加えた。メントールおよび冷却剤を混合したものと水分を含むキシリトールをホモジナイザーで混合して、センターフィリング用ペーストを製造した。ペーストの水分含量をカール・フィッシャー法にて測定して下記表２に示した。
【００４０】
【表２】
2010517560.tif 000003
【００４１】
＜準備例３＞センターフィリング用顆粒の製造
下記表３に提示された成分の事前に決められた量を使用してメントールを冷却剤と混合した。水を添加しながら、顆粒用ミキサーでこの混合物をキシリトールと２０分間混合した。この混合物を造粒機（１２メッシュ）に通して顆粒を製造した後、２４時間室温で乾燥してセンターフィリング用顆粒を得た。その顆粒の平均直径は下記表３に示した。
【００４２】
【表３】
2010517560.tif 000004
【００４３】
＜準備例４＞コーティング用組成物の製造
下記表４に提示された成分の事前に決められた量を使用してアラビアガムを二重鍋で溶解した。シロップ用ミキサーでアラビアガムをキシリトールおよび水と完全に溶けるまで混合してコーティング用組成物を得た。
【００４４】
【表４】
2010517560.tif 000005
【００４５】
＜実施例１〜３＞コーティングされたセンターフィリングチューインガムの製造
下記表５に提示された成分の事前に決められた量を使用してコーティングされたセンターフィリングチューインガムを製造した。
【００４６】
ガムベース原料、キシリトール、香味料、および乳化剤を、５０℃で３０分間混合してガムベースを製造した。センター層用ペーストを、ホッパーを通してガムベースのセンターに連続的に注入しながら、前記ガムベースを押出機に通過させた。同時に、ペーストを含むガムベースを金型に通過させ、センターフィリングチューインガムの形態を維持するようにした。
【００４７】
ペーストを含むガムベースが金型に付着するのを防止するために、液体窒素（−１９６℃）が使用された。ペーストを含むガムベース（４２ｋｇ）を、コーティング工程のために、２０℃、５０％ＲＨの条件下にパン（ｐａｎ）中に設置し、コーティング工程を２４回繰り返した。表面光沢を改善するため、コーティングガムを被膜剤（ｃｏａｔｉｎｇ  ａｇｅｎｔ）で処理した。
【００４８】
【表５】
2010517560.tif 000006
【００４９】
＜実施例５〜９および比較例１〜２＞コーティングされたセンターフィリングチューインガムの製造
下記表６に提示された成分の事前に決められた量を使用してコーティングされたセンターフィリングチューインガムを製造した。ガムベース原料、キシリトール、香味料、および乳化剤を、５０℃で３０分間混合してガムベースを製造した。粒子サイズの調節されたセンター層用顆粒を、ホッパーを通してガムベースのセンターに連続的に注入しながら、前記ガムベースを押出機に通過させた。同時に、顆粒を含むガムベースを金型に通過させ、センターフィリングチューインガムの形態を維持するようにした。
【００５０】
顆粒を含むガムベースが金型に付着するのを防止するために、液体窒素（−１９６℃）が使用された。顆粒を含むガムベース（４２ｋｇ）を、コーティング工程のために、２０℃、５０％ＲＨの条件下にパン（ｐａｎ）中に設置し、コーティング工程を２４回繰り返した。表面光沢を改善するため、コーティングガムを被膜剤で処理した。
【００５１】
【表６】
2010517560.tif 000007
【００５２】
＜比較例３＞コーティングされていない液状のセンターフィリングチューインガム
香味料、メントール、および液状マルチトールを混合してマルチトールシロップを製造した。ガムベース原料、キシリトール、香味料、および乳化剤を、５０℃で３０分間混合してガムベースを製造した。マルチトールシロップを、ホッパーを通してガムベースのセンターに連続的に注入しながら、前記ガムベースを押出機に通過させて、１８重量％のマルチトールシロップを含むコーティングされていない液状のセンターフィリングチューインガムを製造した。同時に、ガムベースを金型に通過させ、センターフィリングチューインガムの形態を維持するようにした。ガムベースが金型に付着するのを防止するために、液体窒素（−１９６℃）が使用された。
【００５３】
＜比較例４＞コーティングされていない粉末状のセンターフィリングチューインガム
ガムベース原料、キシリトール、香味料、および乳化剤を、５０℃で３０分間混合してガムベースを製造した。キシリトール粉末およびエリスリトール粉末を、ホッパーを通してガムベースのセンターに連続的に注入しながら、前記ガムベースを押出機に通過させて、１８重量％のキシリトール粉末およびエリスリトール粉末を含むコーティングされていない粉末状のセンターフィリングチューインガムを製造した。同時に、ガムベースを金型に通過させ、センターフィリングチューインガムの形態を維持するようにした。ガムベースが金型に付着するのを防止するために、液体窒素（−１９６℃）が使用された。
【００５４】
＜実験例＞
前記実施例１〜９および比較例１〜４により製造されたチューインガムを使用して２０名のパネル要員による下記項目別官能試験を実施し、その結果を表７に示す。
【００５５】
【表７】
2010517560.tif 000008
【００５６】
表７に示した通り、準備例８〜１２で製造された直径８〜１８メッシュの範囲の顆粒がセンターに充填された、実施例５〜９で製造されるチューインガムが非常に優れた官能的特性を示す。さらに、準備例５〜７により製造されたペーストがセンターに充填された、実施例１〜４で製造されるチューインガムも、実施例５〜９には及ばないが、液状または顆粒状物質が充填された既存のチューインガムよりは優れた官能的特性を示す。
【００５７】
また、前記表には提示されていないが、実施例１〜９により製造されたチューインガムは、センター層中の水分含量を１．０％未満とし、顆粒サイズを１０〜１８メッシュに制御することで、センター層に充填された成分がガムベース層に染み込まないことを示した。
【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
（ｉ）キシリトール６０〜９９重量％、冷却剤０〜０．５重量％、水０．１〜２５重量％、メントール０〜５．０重量％および香味料０〜５．０重量％を有する、ペーストまたは直径１０〜１８メッシュ範囲の顆粒が充填されたセンター層と、
（ｉｉ）前記センター層を囲んだガムベース層と、および
（ｉｉｉ）前記ガムベース層の外表面を囲んだコーティング層と、を有する、
コーティングされたセンターフィリングチューインガム。
【請求項２】
（ｉ）前記センター層５．０〜３０．０重量％、（ｉｉ）ガムベース層３０．０〜８０．０重量％および（ｉｉｉ）コーティング層１０．０〜４０．０重量％を有する、
請求項１記載のコーティングされたセンターフィリングチューインガム。
【請求項３】
前記ガムベース層はガムベース１５〜５０重量％、糖アルコールおよび糖類４５〜８０重量％、香味料０．１〜５．０重量％を有する、
請求項２記載のコーティングされたセンターフィリングチューインガム。
【請求項４】
前記糖アルコールはキシリトール、マルチトール、ソルビトール、エリスリトール、イソマルト（ｉｓｏｍａｌｔ）、ラクチトール（ｌａｃｔｉｔｏｌ）、マンニトール、およびそれらの混合物からなる群から選択される、
請求項３記載のコーティングされたセンターフィリングチューインガム。
【請求項５】
前記糖類は砂糖、ブドウ糖、水飴、およびそれらの混合物からなる群から選択される、
請求項３記載のコーティングされたセンターフィリングチューインガム。
【請求項６】
前記コーティング層は糖アルコール６０〜９５重量％、結着剤０．１〜５．０重量％、水１．０〜３０重量％および香味料０．１〜５．０重量％を有する、
請求項２記載のコーティングされたセンターフィリングチューインガム。
【請求項７】
コーティングされたセンターフィリングチューインガムの製造方法であって、次の工程、すなわち、
（ａ）ガムベース、糖類および糖アルコール類を含むガムベース層組成物を４５〜５５℃に予備加熱されたミキサーで混合し、前記組成物に香味料を添加して、前記組成物と前記香味料を含む混合物をさらに混合することによって混合物を得る工程、
（ｂ）前記混合物を押出機に入れて押出しながら、キシリトール６０〜９９重量％、冷却剤０〜０．５重量％、水０．１〜２５重量％、メントール０〜５．０重量％および香味料０〜５．０重量％を有する、ペーストまたは顆粒状組成物をスクリューでホッパーを通して注入（ｈｏｐｐｅｒｉｎｇ）することによりセンター（中央）に充填できるようにし、成形することによって成形されたガムを得る工程、および
（ｃ）前記成形されたガムを１８〜２５℃、４５〜５０％ＲＨの条件でコーティング層組成物にてコーティングした後、熟成する工程、を具備する、
コーティングされたセンターフィリングチューインガムの製造方法。
【国際調査報告】
2010517560.tif 000009
2010517560.tif 000010